СПОСОБ ПЕРЕРАБОТКИ СУЛЬФИДНОГО НИКЕЛЕВОГО СЫРЬЯ

1. Способ переработки сульфидного никелевого сырья, в том числе концентратов и файнштейнов, содержащих в качестве примесей медь и кобальт, включающий шихтовку с хлоридами щелочных металлов, низкотемпературный обжиг до 700°C, выщелачивание огарка водой с переводом в раствор водорастворимых соединений меди и кобальта, отличающийся тем, что перед обжигом исходное сырье смешивают с NaCl в соотношении 1:1÷1:2 по массе, а обжиг ведут при температурах 350-400°C в течение 1,5-2 ч в трубчатой или муфельной печи d в условиях доступа кислорода воздуха, при этом в результате обжига не только медь и кобальт, но и никель переходят в водорастворимые сульфаты и хлориды.
2. Способ по п.1, отличающийся тем, что при корректировке во время водного выщелачивания pH до 6-7 никель и кобальт на 97-98% переходят в раствор, а медь и железо (если оно есть в исходном сырье) остаются в кеке.